(57)【要約】課題：ＣａＯ・６Ａｌ２Ｏ３（ＣＡ６）を結晶相とする多孔質な断熱性骨材を用いて製造した不定形耐火物において、充分な強度を確保し、剥離や崩壊を抑制する。解決手段：粒径３ｍｍ以上６ｍｍ未満に篩分けしたときの、ＪＩＳ Ｒ ２２０５：１９９２に定められる煮沸法による吸水率が５０％以上１００％以下であり、かつ嵩密度が０．４０ｇ／ｃｍ３以上０．６０ｇ／ｃｍ３以下とすることで、ＣＡ６粒子の破壊強度が改善されるとともに、このＣＡ６粒子を用いて耐火物を製造した場合に、耐火物内のＣＡ６粒子とマトリックス物質との界面の面積が大きく結合力が強くなり、耐火物の強度が改善される。
2017170840.tif 000002
【特許請求の範囲】
【請求項１】
結晶相がＣａＯ・６Ａｌ２Ｏ３であって、粒径３ｍｍ以上６ｍｍ未満に篩分けしたときの、ＪＩＳ  Ｒ  ２２０５：１９９２に定められる煮沸法による吸水率が５０％以上１００％以下であり、かつ嵩密度が０．４０ｇ／ｃｍ３以上０．６０ｇ／ｃｍ３以下であることを特徴とする耐火物用骨材。
【請求項２】
０．０２質量％以上０．４質量％以下のホウ素が含有されてなる請求項１記載の耐火物用骨材。
【請求項３】
請求項１または２記載の耐火物用骨材を骨材とし、アルミナセメントを結合材とした耐火物。
【請求項４】
カルシア原料及びアルミナ原料を含む骨材原料を水と混合、成形後、１０００℃〜１７００℃で焼成して得られる請求項２記載の耐火物用骨材の製造方法であって、前記骨材原料にホウ砂を添加すること特徴とする請求項２記載の耐火物用骨材の製造方法。
【請求項５】
前記骨材原料に加えるホウ砂の添加量が０．１質量％以上４．０質量％以下である請求項４記載の耐火物用骨材の製造方法。
【発明の詳細な説明】
【技術分野】
【０００１】本発明は、鉄鋼関連の炉材等の耐火物分野等への利用が可能な、耐火物用骨材、その製造方法、及びそれを用いた耐火物に関するものであり、特に断熱性、施工性、長期安定性を有する耐火物用骨材とその製造方法に関する。【０００２】耐火物用骨材の大きな利用分野の一つである鉄鋼関連の耐火物分野において、従来の定形耐火物による築炉工法は、近年の機械化による施工の省力化のため、また、補修の省資源化のため、不定形耐火物を使用した築炉方法へと変換している。不定形耐火物を使用した築炉方法において、圧送ポンプを利用した大量施工の必要性が生じてきている。【０００３】一方、近年、環境問題よりＣＯ２排出削減に取り組まなければならない状況になってきており、鉄鋼関連での加熱炉等に使用される耐火物の断熱性を高めることにより、ＣＯ２排出量を削減することが検討されている。【０００４】従来の鉄鋼関連で使用される断熱材としては、断熱性を高めるために耐火物と支持体の間にセラミックファイバーを挿入する方法が主流であったが、２０１５年１１月より労働安全関連法においてリフラクトリーセラミックファイバー（ＲＣＦ）が「特定化学物質（第２類物質）」の「管理第２類物質」に追加される改定が施行されたこともあり、セラミックファイバーを用いなくても断熱性の高い耐火物の開発が進められている。
【背景技術】
【０００５】特許文献１では、耐火物用骨材にＣａＯ・６Ａｌ２Ｏ３（カルシウムヘキサアルミネート、以後ＣＡ６とも記載）を用いることで断熱性に優れた耐火物を提供することが提案されている。提案されている耐火物用骨材は多孔質のＣＡ６粒子であり、断熱性が高く、耐熱性や機械的強度に優れており、セラミックファイバーを用いなくても断熱性の高い耐火物用の骨材として有望である。骨材の単位重さ当たりの気孔の体積が大きい程断熱性が高くなる。単位重さ当たりの気孔の体積はＪＩＳ  Ｒ  ２２０５：１９９２「耐火れんがの見掛気孔率・吸水率・比重の測定方法」に定められる煮沸法による吸水率の測定方法で評価することができる。【０００６】特許文献２では、ＣａＯ・６Ａｌ２Ｏ３を結晶相とした多孔質な断熱性骨材が粗粒域に配合され微粒域にはアルミナ質原料及びアルミナセメントが配合された耐火性粉体組成物と、施工水とを含む断熱耐火物が提案されており、鋼片加熱炉や均熱炉のスキッドパイプ又はそれを支えるサポートパイプ等を被覆する断熱材に利用可能であるとしている。
【先行技術文献】
【特許文献】
【０００７】
【特許文献１】ＰＣＴ／ＷＯ００／３０９９９号公報
【特許文献２】特開２００９−２０３０９０号公報
【発明の概要】
【発明が解決しようとする課題】
【０００８】不定形耐火物の施工方法の一つとして、耐火物用骨材及びアルミナセメントを含むキャスタブルと水を混合した不定形耐火物用の材料を、型枠へ流し込む施工方法が行なわれている。施工後の強度が不充分であると、耐火物に剥離や崩壊が生じてしまい、断熱性が不充分となることによるＣＯ２排出量の増大のほか、耐火物の補修によるコストアップが生じてしまう。【０００９】ＣＡ６粒子を骨材とした耐火物は、多孔体であるＣＡ６粒子が周りのアルミナ質原料とアルミナセメントからなるマトリックス部に分散した構造となる。ＣＡ６粒子の破壊強度が不充分な場合、またはＣＡ６粒子とマトリックスとの界面の結合が不充分な場合に、耐火物の剥離や崩壊が起こると考えられる。【００１０】本発明者は、上記課題を解消すべく、鋭意検討した結果、気孔率を高く維持しつつ、かつ嵩密度の低い破砕状のＣＡ６粒子を用いて耐火物を製造した場合に、耐火物内のＣＡ６粒子とマトリックス物質との界面の面積が大きく結合力が強くなり、耐火物の強度が改善される知見を得て、本発明を完成するに至った。【００１１】また、本発明者は、ＣＡ６粒子の製造において、原料にホウ砂を適量添加することにより、嵩密度の低い破砕状のＣＡ６粒子が得られやすくなり、このＣＡ６粒子を用いて耐火物を製造した場合に、破壊強度が改善される知見を得て、本発明に至ったものである。
【課題を解決するための手段】
【００１２】即ち、本発明は、結晶相がＣＡ６であって、粒径３ｍｍ以上６ｍｍ未満に篩分けしたときの、ＪＩＳ  Ｒ  ２２０５：１９９２に定められる煮沸法による吸水率が５０％以上１００％以下であり、かつ嵩密度が０．４０ｇ／ｃｍ３以上０．６０ｇ／ｃｍ３以下であることを特徴とする耐火物用骨材であり、好ましくは０．０２質量％以上０．４質量％以下のホウ素が含有されてなる不定形耐火物用骨材に関する。【００１３】また、本発明は、前記耐火物用骨材を用いて、アルミナセメントを結合材とした耐火物にも関する。【００１４】更に、本発明は、カルシア原料及びアルミナ原料を含む骨材原料を水と混合、成形後、１０００℃〜１７００℃で焼成して得られる前記耐火物用骨材の製造方法であって、前記骨材原料にホウ砂を添加すること特徴とする耐火物用骨材の製造方法にも関する。この製造方法は、好ましくは、前記骨材原料に加えるホウ砂の添加量が０．１質量％以上４．０質量％以下である耐火物用骨材の製造方法である。
【発明の効果】
【００１５】本発明により、結晶相がＣＡ６である耐火物用骨材において、気孔率を高く維持しつつ、かつ嵩密度の低い破砕状のＣＡ６粒子とした場合に、耐火物内のＣＡ６粒子とマトリックス物質との界面の面積が大きく結合力が強くなり、耐火物の強度改善が可能となる。
【図面の簡単な説明】
【００１６】
【図１】図１は本発明の実施例であるＣＡ６粒子のＸ線回折分析結果を比較例と対比して示したものである。
【発明を実施するための形態】
【００１７】以下、本発明を詳細に説明する。
【００１８】ＣＡ６粒子の製造においては、カルシア原料とアルミナ原料等の骨材原料の他、ホウ砂を混合、若しくは混合粉砕して、最終的に合成されるカルシウムアルミネートのＣａＯとＡｌ２Ｏ３のモル比がおおよそ１：６の成分割合になるように配合し、水と混練して成形後、１０００℃〜１７００℃の温度で焼成して得られたものを、粉砕機によって粉砕して製造されることが好ましい。
【００１９】カルシア原料としては、粉末状の石灰石や生石灰、或いはＣａＯ・Ａｌ２Ｏ３（ＣＡ）、ＣａＯ・２Ａｌ２Ｏ３（ＣＡ２）、１２ＣａＯ・７Ａｌ２Ｏ３（Ｃ１２Ａ７）、３ＣａＯ・Ａｌ２Ｏ３（Ｃ３Ａ）等を用いることが可能であり、これらの原料を複数種組み合わせて用いても構わない。
【００２０】アルミナ原料としては、アルミナ（Ａｌ２Ｏ３）、ギブサイト（Ａｌ（ＯＨ）３）、ベーマイト（ＡｌＯ（ＯＨ））等を用いることが可能であり、これらの原料を複数種組み合わせて用いても構わない。ただし、多孔体のＣＡ６粒子を合成するにはアルミニウムの水和物であるギブサイトを用いることが優位であることが知られている。ギブサイトを含むアルミナ原料を用いることで、鱗片状のＣＡ６の一次結晶が凝集した多孔体構造のものが得られやすく好ましい。
【００２１】また、より高い断熱性を発現させるためには、より気孔の多いＣＡ６の多孔体を合成することが有効である。その為、原料に造孔剤を添加することが好ましい。例えば、可燃性物質を造孔剤として原料に添加することで、焼成時に造孔剤が燃焼・気化し、合成されたＣＡ６粒子に空隙が形成され、気孔の多いＣＡ６粒子が形成される。造孔剤としては、澱粉（コーンスターチ）、ポリビニルアルコール、メチルセルロース、アクリル樹脂、ラテックス等を用いることが可能である。中でも澱粉（コーンスターチ）を用いると、比較的安価で数十μｍの大きさの空隙を形成することが可能であり好ましい。
【００２２】造孔剤にコーンスターチを用いる場合、その添加量は総原料中の５質量％以上５０質量％以下であることが好ましい。添加量が５質量％より少ないと造孔剤としての充分な効果が得られず、５０質量％より多い場合は気孔の体積が大きくなりすぎ、耐火物用骨材としての充分な機械的強度が得られない他、コストアップの要因にもなる為である。
【００２３】本発明の耐火物用骨材の製造方法において、好ましくは骨材原料にホウ砂（Ｎａ２Ｂ４Ｏ５（ＯＨ）４・８Ｈ２Ｏ）を添加する。ホウ砂を添加することで、焼成時にフラックスとして作用し、形成された液相を通して各種原料の物質拡散を促し、未反応原料の残留が抑制され、また、鱗片状のＣＡ６の一次結晶間の結合が強くなり、ＣＡ６粒子としての強度が高くなるという効果が得られる。
【００２４】骨材原料に加えるホウ砂の添加量は、０．１質量％以上４．０質量％以下であることが好ましい。添加量が０．１質量％より少ないと強度改善の効果が充分得られず、また、４．０質量％より多いと焼結の進行による焼き締まりが起こり、骨材の単位重さ当たりの気孔の体積が低減して充分な断熱性が得られなくなるからである。
【００２５】カルシア原料、アルミナ原料、造孔剤、ホウ砂等の原料を混合する方法としては、特に限定されるものでは無く、各材料を所定の割合になるように配合し、Ｖ型ブレンダー、コーンブレンダー、ナウターミキサー、パン型ミキサー及びオムニミキサー等の混合機を用いて、均一に混合することが可能である。混合時間は、特に限定されるものでは無く、混合機により最適値はあるが、５分以上が好ましく、１５分以上がより好ましい。混合時間の上限の指定は無い。
【００２６】本発明の耐火物用骨材の製造方法では、カルシア原料及びアルミナ原料を含む混合原料を水と混合、成形後、焼成炉に投入し、１０００℃〜１７００℃で焼成することが好ましい。焼成温度が１０００℃より低いと焼成が不充分となり、未反応原料が残留し耐火物としての強度不足や高温使用での安定性不良の原因となる。また、焼成温度を１７００℃より高くしようとすると設備的に大掛かりとなってしまう一方で、ＣＡ６粒子の物性は１７００℃で焼成したものとほとんど変わらない。焼成方法としては、電気炉、シャトルキルン、ロータリーキルン等の設備を用いることが可能である。
【００２７】本発明の耐火物用骨材の製造方法では、焼成したＣＡ６焼成物が粉砕機により適切な粒度に粉砕される。使用する粉砕機としては、限定されるものでは無いが、ボールミル、ハンマーミル、振動ミル、タワーミル、ローラーミル、ジェットミル等の粉砕機が好ましい。
【００２８】本発明者は、ホウ砂を添加して製造されたＣＡ６焼成物を用いて狙いとする粒度に粉砕したときに、嵩密度の低い破砕状のＣＡ６粒子が得られやすく、このＣＡ６粒子を用いて耐火物を製造した場合に、耐火物内のＣＡ６粒子とマトリックス物質との界面の面積が大きく結合力が強くなり、耐火物の強度が改善されることを見出している。
【００２９】ＣＡ６焼成物の機械的強度を強くすることで、粉砕時の破面の摩耗が抑制されるようになる為、粉砕後に嵩密度の低い破砕状のＣＡ６粒子の製造が可能になると考えられる。ＣＡ６粒子の不定形耐火物用骨材に含まれるホウ素の量は０．０２質量％以上０．４質量％以下であることが好ましい。０．０２質量％より少ないと強度改善の効果が充分得られにくく、また、０．４質量％より多いと焼結の進行による焼き締まりが起こり、骨材の単位重さ当たりの気孔の体積が低減して充分な断熱性が得られにくいからである。
【００３０】単に嵩密度の低いＣＡ６粒子を製造するだけであれば、例えば、造孔剤の量を増やし、ＣＡ６粒子の気孔の体積を上げることで達成可能であるが、気孔が多いとＣＡ６粒子そのものの機械的強度が損なわれる為、耐火物用骨材に用いた時の耐火物の強度が損なわれてしまう。従って、骨材の単位重さ当たりの気孔の体積をある範囲内に抑えたまま、嵩密度を低くすることが耐火物の強度改善に必要である。
【００３１】なお、本発明者は、ホウ砂を添加して製造されたＣＡ６焼成物を用いて粉砕したときに、所望の吸水率（気孔率）と嵩密度のＣＡ６粒子が得られやすいことを見出しているが、ホウ砂以外にも同様の吸水率を維持しつつ硬度が高くなる添加剤を加える、或いは所望の嵩密度が得られるような粉砕方法があれば、本発明の効果は実現可能である。
【００３２】骨材の単位重さ当たりの気孔の体積の目安として、ＪＩＳ  Ｒ  ２２０５：１９９２に定められる煮沸法による吸水率の測定方法で評価することが可能である。本発明者が、耐火物として充分な強度を得るために必要なＣＡ６粒子の吸水率と嵩密度の範囲を調べた結果、粒径３ｍｍ以上６ｍｍ未満に篩分けしたときの、ＪＩＳ  Ｒ  ２２０５：１９９２に定められる煮沸法による吸水率が５０％以上１００％以下であって、嵩密度が０．４０ｇ／ｃｍ３以上０．６０ｇ／ｃｍ３以下の範囲である場合に、耐火物としての強度と断熱性のバランスに優れることを見出した。吸水率が５０％より低いと、気孔の体積が小さく断熱性が低くなり、吸水率が１００％より大きいとＣＡ６粒子の強度が低くなり耐火物の強度が弱くなる。同様に、嵩密度が０．４０ｇ／ｃｍ３より低いとり耐火物の強度が弱くなり、嵩密度が０．６０ｇ／ｃｍ３より大きいと断熱性が低くなる。
【００３３】本発明の不定形断熱耐火物は、結晶相がＣＡ６であって、粒径３ｍｍ以上６ｍｍ未満に篩分けしたときの、ＪＩＳ  Ｒ  ２２０５：１９９２に定められる煮沸法による吸水率が５０％以上１００％以下であり、かつ嵩密度が０．４０ｇ／ｃｍ３以上０．６０ｇ／ｃｍ３以下である耐火物用骨材と、アルミナセメントとを含むキャスタブルに所定量の水を添加し、混錬したものを型枠に流し込みことによって成型される。
【００３４】例えば、本発明のＣＡ６粒子を４０〜７０質量％、アルミナセメントを４０〜６０質量％、粒径４５μｍ未満のアルミナ微粉を０〜１０質量％を含むキャスタブルを使用する。ＣＡ６粒子の配合量が７０質量％より多いと耐火物としての強度が不足し、４０質量％より少ないと充分な断熱性が得られない。また、アルミナセメントの配合量が６０質量％より多いと充分な断熱性が得られず、４０質量％より少ないと耐火物としての強度が不足する。粒径４５μｍ未満のアルミナ微粉はアルミナセメントとの反応により断熱耐火物のマトリックス成分となり、アルミナ微粉を配合しない場合と比較して強度が改善されるが、アルミナ微粉を１０質量％より多くしてもそれ以上強度は改善しない。
【００３５】本発明の不定形断熱耐火物の製造方法における各材料の混合方法は、特に限定されるものでは無いが、通常の不定形耐火物の製造方法に準じ、各構成原料を所定の割合になるように配合し、ボールミル、Ｖ型ブレンダー、コーンブレンダー、ナウターミキサー、パン型ミキサー、及びオムニミキサー等の混合機を用いて均一混合する方法が可能である。
【００３６】本発明の不定形断熱耐火物の施工において、前記キャスタブルに所定量の水を添加し、配合、混錬する。添加する水の配合量は、キャスタブルの合計量に対して外掛けで４０〜６０質量％であることが好ましい。４０質量％より少ないと充分な流動性が確保できず施工不良となりやすく、また６０質量％より多いと耐火物の密度の低下による強度低下を引き起こす為である。
【００３７】以下、実施例に基づき本発明をさらに説明する。［実施例１〜５、比較例１〜３］
【００３８】カルシア原料として炭酸カルシウムまたは水酸化カルシウムを、アルミナ原料として水酸化アルミニウムを、造孔剤としてコーンスターチを、添加剤としてホウ砂を、表１に示す配合に計量後、ナウターミキサーを用いて混合した。なお、表１に示すカルシア原料とアルミナ原料の比率は、ＣａＯ・６Ａｌ２Ｏ３になるように設定されている。
【００３９】＜使用材料＞炭酸カルシウム：船尾鉱山製  船尾石灰石水酸化カルシウム：位登産業製水酸化アルミニウム：住友化学製  Ｃ３０１Ｎコーンスターチ：日本コーンスターチ製  Ｙ−３Ｐホウ砂：和光純薬工業製  Ｄｅｈｙｂｏｒ
【００４０】混合された原料をパン型造粒機で約φ２０ｍｍ以下に成形し、アルミナ製の容器に入れ、電気炉中（大気雰囲気）で表１に示す温度で焼成を行った。その後、放冷して得られたＣＡ６焼成物をローラーミルで粉砕してＣＡ６を結晶相とする不定形耐火物用骨材を製造した。得られたＣＡ６粒子の骨材のホウ素含有量はＩＣＰ（Ｉｎｄｕｃｔｉｖｅｌｙ  Ｃｏｕｐｌｅｄ  Ｐｌａｓｍａ）発光分析法により測定した。また、得られたＣＡ６粒子の骨材を、粒径３ｍｍ以上６ｍｍ未満に篩分けし、吸水率、嵩密度、骨材耐荷重を測定した。結果を表１に示す。
【００４１】＜吸水率測定方法＞ＪＩＳ  Ｒ  ２２０５：１９９２「耐火れんがの見掛気孔率・吸水率・比重の測定方法」に定められる煮沸法による吸水率の測定方法にて測定した。骨材の吸水率は、それを用いて製造される耐火物の熱伝導率と負の相関関係にあるため、充分低い熱伝導率の耐火物が得られる吸水率が５０％以上を○（合格）、５０％未満を×（不合格）とした。
【００４２】＜嵩密度測定方法＞内容積１５．８ｃｍ３のガラス瓶に得られたＣＡ６粒子の骨材をガラス瓶の口から溢れるまで盛った後、数回タッピング（高さ１ｃｍより落下）後、ガラス瓶の口から溢れている骨材をすり切り、ガラス瓶の重さ増分を内容積で割った値を嵩密度とした。
【００４３】＜骨材耐荷重測定方法＞３〜６ｍｍのＣＡ６粒子の骨材１粒を水平な定盤の上に置き、定盤と平行な面を持つ荷重計測器でＣＡ６粒子の骨材を押し込み、骨材が破壊されるまでの最大荷重を骨材耐荷重とした。ここで、骨材耐荷重の合否判定基準として、１０Ｎ以上を○（合格）、１０Ｎ未満を×（不合格）とした。
【００４４】表１の実施例１〜５より、ホウ素含有量が０．０２〜０．４質量％の範囲内にある場合に、骨材耐荷重が１０Ｎ以上と高くなっていることが分かる。一方、ホウ砂を添加せずにＣＡ６粒子を製造した場合、吸水率が１００％を超える程気孔が多い為に骨材耐荷重が１０Ｎより低い値となった。また、比較例２のようにホウ素含有量が０．４質量％を超えた場合、骨材耐荷重が６６．３Ｎと高いものの、吸水率が５０％以下の低い値を示し、断熱特性として不利となると考えられる。比較例３のＣＡ６粒子の骨材は０．０２質量％以上のホウ素を含有し、吸水率５０％以上の気孔を有しているにも関わらず、嵩密度が０．６ｇ／ｃｍ３以上の高い値を示している。このことは焼成温度が低くホウ素添加の効果が不充分となり、ＣＡ６焼成物の粉砕時に破砕状のＣＡ６粒子が得られにくくなったためと考えられる。
【００４５】実施例１〜５及び比較例１〜３のＣＡ６粒子の骨材のＸ線回折分析評価結果を表１に、実施例１、実施例３、比較例３のＣＡ６粒子の骨材のＸ線回折スペクトルを図１に示す。実施例１〜実施例５及び比較例１、２のように、焼成温度が１４５０℃の場合、カルシア原料として炭酸カルシウムを用いても水酸化カルシウムを用いても、ほぼ単相のＣＡ６が形成されていることが分かる。一方、比較例３より、焼成温度が１０００℃より低い場合、未反応原料であるＡｌ２Ｏ３やＣａＯ、及び反応中間体のＣａＯ・２Ａｌ２Ｏ３（ＣＡ２）が多く残留しており、焼成温度が低すぎることが分かる。
【００４６】
【表１】
2017170840.tif 000003
【００４７】［実施例６〜１０、比較例４〜６］実施例１〜５及び比較例１〜３で得られたＣＡ６粒子の骨材を、粒径３ｍｍ以上６ｍｍ未満（粗粒）、１ｍｍ以上３ｍｍ未満（中粒）、粒径１ｍｍ未満（微粒）に篩分けしたもの、平均粒径２μｍのアルミナ微粉、アルミナセメントを、表２に示す配合に計量後、所定量の水を添加し、万能ミキサーを用いて混合した後、４０ｍｍ×４０ｍｍ×１６０ｍｍの型枠に流し込み、温度２０℃で硬化、脱枠後、１１０℃で２４時間乾燥させ、ＣＡ６粒子を骨材とする耐火物を得た。
【００４８】＜使用材料＞アルミナ微粉：昭和電工製  ＡＬ−１７０アルミナセメント：デンカ製  ハイアルミナセメントスーパー
【００４９】耐火物の実炉使用条件を想定し、得られた耐火物を、電気炉を用いて１４００℃の加熱処理を行った後の曲げ強度を測定した。結果を表２に示す。
【００５０】＜曲げ強度の測定方法＞ＪＩＳ  Ｒ  ２５５３：１９９２「キャスタブル耐火物の強さ試験方法」に記載される方法にて測定。ここで、曲げ強度の合否判定基準として、１．５ＭＰａ以上を○（合格）、１．５ＭＰａ未満を×（不合格）とした。
【００５１】表２の実施例６〜１０より、実施例１〜５のＣＡ６粒子の骨材を用いて製造した耐火物では、曲げ強度が１．５ＭＰａ以上と高くなっていることが分かる。一方、ホウ砂を添加していない比較例１のＣＡ６粒子の骨材を用いた比較例４の耐火物の場合、曲げ強度が１．５ＭＰａより低い値となった。また、ホウ素含有量が０．５質量％を超えている比較例２のＣＡ６粒子の骨材を用いて製造した比較例５の耐火物の場合、曲げ強度が２．５ＭＰａと高いものの、前述のように、比較例２の吸水率が５０％以下の低い値であり、断熱特性として不利となると考えられる。比較例３のＣＡ６粒子の骨材を用いて製造した比較例６の耐火物の場合、骨材耐荷重が１０Ｎ以上であったにも関わらず曲げ強度が１．５ＭＰａより低い値となった。比較例３のようにＣＡ６粒子の骨材の吸水率が５０％以上で、嵩密度が０．６０ｇ／ｃｍ３より高い場合において、破砕形状のＣＡ６粒子が得られておらず、耐火物とした場合にマトリックス物質とのＣＡ６粒子との界面の面積が小さく、結合力が弱くなり、耐火物の強度が弱くなったと考えられる。
【００５２】
【表２】
2017170840.tif 000004
【産業上の利用可能性】
【００５３】ＣＡ６粒子の製造において原料にホウ砂を適量添加することにより、ＣＡ６粒子の破壊強度が改善されるとともに、ホウ砂を添加して製造されたＣＡ６焼成物を用いて狙いとする粒度に粉砕したときに、嵩密度の低い破砕状のＣＡ６粒子が製造可能であり、このＣＡ６粒子を用いて耐火物を製造した場合に、耐火物内のＣＡ６粒子とマトリックス物質との界面の面積が大きく結合力が強くなり、耐火物の強度が改善される。そのため、本発明は産業上極めて有用である。
【図１】
2017170840.tif 000005
【国際調査報告】
2017170840.tif 000006
2017170840.tif 000007